(57)【要約】 【課題】  無機物と有機物に対する接着力に優れた感光性組成物を提供し、前記感光性組成物を含む隔壁形成用感光性ペースト組成物を提供する。また、前記感光性組成物を利用したプラズマディスプレイパネル用隔壁の製造方法を提供する。【解決手段】  本発明は感光性組成物、これを含む隔壁形成用感光性ペースト組成物、及びこれを利用したプラズマディスプレイパネル用隔壁の製造方法に関し、より詳しくは２つ以上のエチレン性二重結合を有する架橋性単量体と、光重合開始剤と、有機溶媒を含む感光性組成物、これを含む隔壁形成用感光性ペースト組成物、及びこれを利用したプラズマディスプレイパネル用隔壁の製造方法に関するものである。【特許請求の範囲】
【請求項１】
２つ以上のエチレン性二重結合を有する架橋性単量体と;
光重合開始剤と;
有機溶媒とを含む感光性組成物。
【請求項２】
前記光重合開始剤は前記架橋性単量体１００重量部に対して１０乃至５０重量部含まれる、請求項１に記載の感光性組成物。
【請求項３】
前記光重合開始剤は前記架橋性単量体１００重量部に対して２５乃至４０重量部含まれる、請求項１に記載の感光性組成物。
【請求項４】
前記光重合開始剤はトリアジン系、ベンゾイン、アセトフェノン系、イミダゾル系、アミノケトン系及びキサントン系化合物からなる群より選択される１種以上の化合物である、請求項１に記載の感光性組成物。
【請求項５】
前記光重合開始剤は２，４-ビストリクロロメチル-６-p-メトキシスチリル-s-トリアジン、２-p-メトキシスチリル-４，６-ビストリクロロメチル-s-トリアジン、２，４-トリクロロメチル-６-トリアジン、２，４-トリクロロメチル-４-メチルナフチル-６-トリアジン、ベンゾフェノン、p-（ジエチルアミノ）ベンゾフェノン、２，２-ジクロロ-４-フェノキシアセトフェノン、２，２’-ジエトキシアセトフェノン、２，２’-ジブトキシアセトフェノン、２-ヒドロキシ-２-メチルプロピオフェノン、p-t-ブチルトリクロロアセトフェノン、２-メチルチオキサントン、２-イソブチルチオキサントン、２-ドデシルチオキサントン、２，４-ジメチルチオキサントン、２，４-ジエチルチオキサントン、２-ベンジル-２-（ジメチルアミノ）-１-[-４-（４-モルホリニル）フェニル]-１-ブタノン、２-メチル-１-[４-（メチルチオ）フェニル]-２-（４-モルホリニル）-１-プロパノン及び２，２’-ビス-２-クロロフェニル-４，５、４’、５’-テトラフェニル-２’-１，２’-ビイミダゾールからなる群より選択される１種以上である、請求項４に記載の感光性組成物。
【請求項６】
前記架橋性単量体は１，４-ブタンジオールジアクリレート、１，３-ブチレングリコールジアクリレート、エチレングリコールジアクリレート、ペンタエリスリトールテトラアクリレート、トリエチレングリコールジアクリレート、ポリエチレングリコールジアクリレート、ジペンタエリスリトールジアクリレート、ソルビトールトリアクリレート、ビスフェノールAジアクリレート誘導体、トリメチルプロパントリアクリレート、エチレンオキシド付加型トリメチルプロパントリアクリレート、ジペンタエリスリトールポリアクリレート、１，４-ブタンジオールジメタクリレート、１，３-ブチレングリコールジメタクリレート、エチレングリコールジメタクリレート、ペンタエリスリトールテトラメタクリレート、トリエチレングリコールジメタクリレート、ポリエチレングリコールジメタクリレート、ジペンタエリスリトールジメタクリレート、ソルビトールトリメタクリレート、ビスフェノールAジメタクリレート誘導体、トリメチルプロパントリメタクリレート、及びジペンタエリスリトールポリメタクリレートからなる群より選択される１種以上である、請求項１に記載の感光性組成物。
【請求項７】
前記溶媒はエチレングリコールモノメチルエーテルアセテート、プロピレングリコールモノメチルエーテル、プロピレングリコールメチルエーテルアセテート、プロピレングリコールモノエチルエーテルアセテート、ジエチレングリコールジメチルエーテル、ジエチレングリコールメチルエチルエーテル、シクロヘキサノン、３-メトキシプロピオン酸エチル、３-エトキシプロピオン酸メチル、３-エトキシプロピオン酸エチル、メチルエチルケトン、イソプロピルアルコール、エタノール、メタノール、ブチルセロソルブ、ブチルカルビトールアセテート、テルピネオール、及びテキサノールからなる群より選択される１種以上である、請求項１に記載の感光性組成物。
【請求項８】
前記感光性組成物は隔壁形成用添加剤である、請求項１に記載の感光性組成物。
【請求項９】
請求項１乃至８のいずれかに記載の感光性組成物と；
隔壁用母ガラス粉末とを含む隔壁形成用感光性ペースト組成物。
【請求項１０】
前記感光性ペースト組成物はバインダー及び有機溶媒をさらに含む、請求項９に記載の隔壁形成用感光性ペースト組成物。
【請求項１１】
前記感光性組成物は前記隔壁用母ガラス粉末１００重量部に対して５乃至１５重量部含まれる、請求項９に記載の隔壁形成用感光性ペースト組成物。
【請求項１２】
前記感光性組成物は前記隔壁用母ガラス粉末１００重量部に対して７乃至１０重量部含まれる、請求項１１に記載の隔壁形成用感光性ペースト組成物。
【請求項１３】
請求項９に記載の隔壁形成用感光性ペースト組成物を利用してアドレス電極と誘電体層が形成された基板に感光性隔壁層を形成する段階と;
前記感光性隔壁層上に感光性エッチング保護膜をコーティングし、露光及び現像してパターニングする段階と;
前記エッチング保護膜が残っていない部分の隔壁層をエッチングして一定の形状の隔壁を形成する段階と;
前記隔壁の上部に残っているエッチング保護膜を除去する段階と;
前記隔壁を焼成する段階とを含むプラズマディスプレイパネル用隔壁の製造方法。
【請求項１４】
前記感光性隔壁層の形成段階はアドレス電極と誘電体層が形成された基板に非感光性隔壁層を先に形成し、前記非感光性隔壁層上に感光性隔壁層を形成する、請求項１３に記載のプラズマディスプレイパネル用隔壁の製造方法。
【請求項１５】
前記非感光性隔壁層は９０乃至１４０μmの厚さを有する、請求項１４に記載のプラズマディスプレイパネル用隔壁の製造方法。
【請求項１６】
前記感光性隔壁層は１０乃至３０μmの厚さを有する、請求項１４に記載のプラズマディスプレイパネル用隔壁の製造方法。
【請求項１７】
前記感光性エッチング保護膜は感光性有機物である、請求項１３に記載のプラズマディスプレイパネル用隔壁の製造方法。
【請求項１８】
前記エッチング段階はサンドブラスト法によって実施する、請求項１３に記載のプラズマディスプレイパネル用隔壁の製造方法。
【請求項１９】
前記エッチング段階から製造される隔壁は３０乃至５０μmの線幅を有する、請求項１３に記載のプラズマディスプレイパネル用隔壁の製造方法。
【発明の詳細な説明】
【技術分野】
【０００１】
本発明は感光性組成物、これを含む隔壁形成用感光性ペースト組成物、及びこれを利用したプラズマディスプレイパネル用隔壁の製造方法に関し、より詳しくは有機物と無機物に対する接着力が優れていて、微細なパターンの隔壁形成を可能にする感光性組成物、これを含む隔壁形成用感光性ペースト組成物及びこれを利用したプラズマディスプレイパネル用隔壁の製造方法に関するものである。
【背景技術】
【０００２】
プラズマディスプレイパネルはプラズマ現象を利用した表示装置であって、非真空状態の気体雰囲気で空間的に分離された二つの電極間にある程度以上の電位差が印加されれば放電が発生するが、これを気体放電現象と称する。
【０００３】
プラズマ表示素子はこのような気体放電現象を画像表示に応用した平板表示素子である。現在一般的に使用されているプラズマディスプレイパネルは反射型交流駆動プラズマディスプレイパネルであって、後面基板構造の場合、隔壁で区画された放電セル内に蛍光体層が形成されている。
【０００４】
このようなプラズマディスプレイパネルは蛍光表示管（VFD）や電界放出ディスプレイ（FED）のような他の平板ディスプレイ装置と同様に任意の距離をおいて後面基板と前面基板（便宜上、各々第１基板と第２基板と言う）を実質的に平行に配置してその外形を形成しているが、この時、前記基板はその間の周囲に沿って配置される接合材により接合されることによって真空状態の放電セルを形成する。
【０００５】
近来ディスプレイ産業の発展により高解像度のプラズマディスプレイパネルを製造するための努力が進められており、このような努力の一環として微細なパターンの隔壁を形成しようとする努力が行われている。
【０００６】
一般にプラズマディスプレイパネルの隔壁は無機物層上に一定のパターンが形成された保護膜を覆い、前記無機物層をエッチングする方法で形成される。しかし、従来の無機物層は保護膜に対し接着力が良くないためエッチング工程中に無機物と保護膜の接合部で不均一なエッチングが進められ、保護膜が脱落する場合が頻繁で微細な隔壁パターン形成に限界を持っていた。
【０００７】
これを解決するためにシランカップリング添加剤のような接着力向上制をエッチング保護膜に直接導入したこともあるが、接着力向上剤をエッチング保護膜に組成物に導入することは接着力向上剤自体が不安定であるためエッチング保護膜組成物の保管安定性を阻害する問題が発生した。
【発明の開示】
【発明が解決しようとする課題】
【０００８】
そこで、本発明はこのような問題点を解決するためのものであって、本発明の目的は、無機物と有機物に対する接着力に優れた感光性組成物を提供することにある。
【０００９】
本発明の他の目的は、前記感光性組成物を含む隔壁形成用感光性ペースト組成物を提供することにある。
【００１０】
また、本発明の他の目的は、前記感光性組成物を利用したプラズマディスプレイパネル用隔壁の製造方法を提供することにある。
【課題を解決するための手段】
【００１１】
本発明は前記目的を達成するために、２つ以上のエチレン性二重結合を有する架橋性単量体と、光重合開始剤と、有機溶媒を含む感光性組成物とを提供する。
【００１２】
本発明はまた、前記感光性組成物及び隔壁用母ガラス粉末を含む隔壁形成用感光性ペースト組成物を提供する。
【００１３】
本発明はまた、前記隔壁形成用感光性ペースト組成物を利用してアドレス電極と誘電体層が形成された基板に感光性隔壁層を形成する段階と、前記感光性隔壁層上に感光性エッチング保護膜をコーティングし、露光及び現像してパターニングする段階と、前記エッチング保護膜が残っていない部分の隔壁層をエッチングして一定の形状の隔壁を形成する段階と、前記隔壁の上部に残っているエッチング保護膜を除去する段階と、前記隔壁を焼成する段階を含むプラズマディスプレイパネル用隔壁の製造方法を提供する。
【発明の効果】
【００１４】
本発明の感光性組成物は光によって硬化されて無機物である隔壁層と有機物である感光性エッチング保護膜の接着力を向上させる効果があるので、微細な隔壁パターン形成に適していて、エッチング後にはエッチング保護膜の剥離特性と無機物の分散安定性に優れた長所がある。
【発明を実施するための最良の形態】
【００１５】
以下、本発明をより詳細に説明する。
【００１６】
本発明の感光性組成物は無機物である隔壁用母ガラス粉末と混合して使用ができるもので、２つ以上のエチレン性二重結合を有する架橋性単量体と、光重合開始剤と、有機溶媒とを含む。
【００１７】
前記感光性組成物は光によって硬化されて無機物である隔壁層と有機物である感光性エッチング保護膜の接着力を向上させる効果がある。
【００１８】
前記感光性組成物に含まれる光重合開始剤は光によって前記架橋性単量体の重合を開始する役割を果たし、前記架橋性単量体１００重量部に対して１０乃至５０重量部含まれることが好ましく、２５乃至４０重量部含まれることがさらに好ましい。前記光重合開始剤の含量が架橋性単量体１００重量部に対して１０重量部未満であれば、重合開始速度が遅くて十分な接着力を示すことができず、５０重量部を超えれば、前記感光性組成物の安定性が低下する。
【００１９】
前記光重合開始剤はトリアジン系、ベンゾイン、アセトフェノン系、アミドケトン系、イミダゾル系またはキサントン系化合物の中で選択される１種以上であるのが好ましく、２，４-ビストリクロロメチル-６-p-メトキシスチリル-s-トリアジン、２-p-メトキシスチリル-４，６-ビストリクロロメチル-s-トリアジン、２，４-トリクロロメチル-６-トリアジン、２，４-トリクロロメチル-４-メチルナフチル-６-トリアジン、ベンゾフェノン、p-（ジエチルアミノ）ベンゾフェノン、２，２-ジクロロ-４-フェノキシアセトフェノン、２，２’-ジエトキシアセトフェノン、２，２’-ジブトキシアセトフェノン、２-ヒドロキシ-２-メチルプロピオフェノン、p-t-ブチルトリクロロアセトフェノン、２-メチルチオキサントン、２-イソブチルチオキサントン、２-ドデシルチオキサントン、２，４-ジメチルチオキサントン、２，４-ジエチルチオキサントン、２-ベンジル-２-（ジメチルアミノ）-１-[-４-（４-モルホリニル）フェニル]-１-ブタノン、２-メチル-１-[４-（メチルチオ）フェニル]-２-（４-モルホリニル）-１-プロパノン、及び２，２’-ビス-２-クロロフェニル-４，５、４’、５’-テトラフェニル-２’-１，２’-ビイミダゾールからなる群より選択される１種以上であるのがさらに好ましい。但し、本発明の感光性組成物に含まれる光重合開始剤が前記例にのみ限られるわけではない。
【００２０】
前記架橋性単量体はアクリレート系化合物又はメタクリレート系化合物の中で選択される１種以上であるのが好ましく、１，４-ブタンジオールジアクリレート、１，３-ブチレングリコールジアクリレート、エチレングリコールジアクリレート、ペンタエリスリトールテトラアクリレート、トリエチレングリコールジアクリレート、ポリエチレングリコールジアクリレート、ジペンタエリスリトールジアクリレート、ソルビトールトリアクリレート、ビスフェノールAジアクリレート誘導体、トリメチルプロパントリアクリレート、エチレンオキシド付加型トリメチルプロパントリアクリレート、ジペンタエリスリトールポリアクリレート、１，４-ブタンジオールジメタクリレート、１，３-ブチレングリコールジメタクリレート、エチレングリコールジメタクリレート、ペンタエリスリトールテトラメタクリレート、トリエチレングリコールジメタクリレート、ポリエチレングリコールジメタクリレート、ジペンタエリスリトールジメタクリレート、ソルビトールトリメタクリレート、ビスフェノールAジメタクリレート誘導体、トリメチルプロパントリメタクリレート、及びジペンタエリスリトールポリメタクリレートからなる群より選択される１種以上であるのがさらに好ましい。但し、本発明の感光性組成物に含まれる架橋性単量体が前記例に限られるわけではない。
【００２１】
また、前記感光性組成物に含まれる有機溶媒は前記光重合開始剤と架橋性単量体を分散させることができるものであればいずれも使用でき、エチレングリコールモノメチルエーテルアセテート、プロピレングリコールモノメチルエーテル、プロピレングリコールメチルエーテルアセテート、プロピレングリコールモノエチルエーテルアセテート、ジエチレングリコールジメチルエーテル、ジエチレングリコールメチルエチルエーテル、シクロヘキサノン、３-メトキシプロピオン酸エチル、３-エトキシプロピオン酸メチル、３-エトキシプロピオン酸エチル、メチルエチルケトン、イソプロピルアルコール、エタノール、メタノール、ブチルセロソルブ（BC）、ブチルカルビトールアセテート（BCA）、テルピネオール（TP）、及びテキサノールからなる群より選択される１種以上であるのが好ましい。前記有機溶媒の含量は必要に応じて適切に調節できる。
【００２２】
前記感光性組成物は無機物である隔壁層と有機物である感光性エッチング保護膜の接着力を向上させる効果があるので、プラズマディスプレイパネル用隔壁を製造する時、隔壁ペーストに添加される隔壁形成用添加剤として使用することができる。
【００２３】
本発明の隔壁形成用感光性ペースト組成物は前記感光性組成物及び隔壁用母ガラス粉末を含む。この時、前記感光性組成物は前記隔壁用母ガラス粉末１００重量部に対して５乃至１５重量部含まれるのが好ましく、７乃至１０重量部含まれるのがさらに好ましい。前記感光性組成物の含量が５重量部未満であれば、エッチング保護膜に対する接着力が落ち、１５重量部を超えれば、隔壁の物性が低下したりエッチング保護膜の剥離性が低下することがある。
【００２４】
この時、前記母ガラス粉末は特に制限されず、プラズマディスプレイパネルに通常使用される隔壁用母ガラス粉末を含むことができる。
【００２５】
また、前記隔壁形成用感光性ペースト組成物はバインダー及び有機溶媒をさらに含んでもよい。この時、前記隔壁形成用感光性ペースト組成物に含まれる固形分の濃度は６５乃至８５重量％であるのが好ましい。固形分の濃度が６５重量％未満であれば、成膜後に微細構造が緻密でなくなり、８５重量％を超えれば安定な分散特性を得ることが難しい。
【００２６】
前記隔壁形成用感光性ペースト組成物にさらに含まれるバインダーは一般的なプラズマディスプレイパネル用隔壁製造に使用される通常のバインダーであり、好ましくはアクリル系樹脂、エポキシ系樹脂又はエチルセルロース系樹脂の中で選択される１種以上の高分子樹脂を含むバインダーである。
【００２７】
また、前記隔壁形成用感光性ペースト組成物にさらに含まれる有機溶媒は一般的なプラズマディスプレイパネル用隔壁製造に使用される有機溶媒であり、好ましくはエチレングリコールモノメチルエーテルアセテート、プロピレングリコールモノメチルエーテル、プロピレングリコールメチルエーテルアセテート、プロピレングリコールモノエチルエーテルアセテート、ジエチレングリコールジメチルエーテル、ジエチレングリコールメチルエチルエーテル、シクロヘキサノン、３-メトキシプロピオン酸エチル、３-エトキシプロピオン酸メチル、３-エトキシプロピオン酸エチル、メチルエチルケトン、イソプロピルアルコール、エタノール、メタノール、ブチルセロソルブ（BC）、ブチルカルビトールアセテート（BCA）、テルピネオール（TP）、及びテキサノールからなる群より選択される１種以上の有機溶媒である。
【００２８】
本発明の隔壁形成用感光性ペースト組成物は有機物である感光性エッチング保護膜を利用するプラズマディスプレイパネルの隔壁製造方法に適している。
【００２９】
本発明のプラズマディスプレイパネル用隔壁の製造方法は前記隔壁形成用感光性ペースト組成物を利用してアドレス電極と誘電体層が形成された基板に感光性隔壁層を形成する段階と、前記感光性隔壁層上に感光性エッチング保護膜をコーティングし、露光及び現像してパターニングする段階と、前記エッチング保護膜が残っていない部分の隔壁層をエッチングして一定の形状の隔壁を形成する段階と、前記隔壁の上部に残っているエッチング保護膜を除去する段階と、前記隔壁を焼成する段階を含む。
【００３０】
前記感光性隔壁層の形成段階は前記感光性隔壁層のみを単独で形成することができ、この時、前記感光性隔壁層の厚さは１００乃至１６０μmであるのが好ましい。
【００３１】
また、前記感光性隔壁層の形成段階はアドレス電極と誘電体層が形成された基板に非感光性隔壁層を先に形成し、前記非感光性隔壁層上に感光性隔壁層を形成することもできる。この時、前記非感光性隔壁層は９０乃至１４０μmの厚さを有するのが好ましく、前記感光性隔壁層は１０乃至３０μmの厚さを有するのが好ましい。感光性隔壁層の厚さが１０μm未満であれば、有機物である感光性エッチング保護膜との十分な接着力確保が難しくなり、３０μmを超えれば、感光性隔壁層の耐エッチング性が増加して作業収率低下及び隔壁崩壊現象が発生することがある。但し、前記非感光性隔壁層と感光性隔壁層の厚さを合せた全隔壁層の厚さは１００乃至１６０μmであるのが好ましい。
【００３２】
前記非感光性隔壁層は母ガラス粉末、バインダー及び溶媒を含む組成物をコーティングして形成してもよく、前記母ガラス粉末、バインダー及び溶媒は上述したものと同一な成分を使用してもよい。
【００３３】
前記感光性隔壁層上には感光性エッチング保護膜を形成する。前記感光性エッチング保護膜は感光性有機物であるのが好ましく、通常のプラズマディスプレイパネルの隔壁製造に使用されるドライフィルムフォトレジスト又は液状フォトレジストを使用して形成することが好ましい。
【００３４】
前記感光性エッチング保護膜は光を受ける部分が硬化される特性を有し、露光及び現像するパターニング過程を経て一定のパターンで感光性隔壁層上に残る。この時、前記光を受ける部分の感光性隔壁層でも感光性組成物の硬化が起こる。
【００３５】
前記方法でパターニングされた隔壁層に対してエッチングを実施する。前記エッチング法としては乾式で行われるサンドブラスト法と湿式で行われる化学的エッチング法があり、本発明ではサンドブラスト法を使用することがさらに好ましい。
【００３６】
前記パターニングされた隔壁層に対してエッチングを実施すれば、前記エッチング保護膜が残っていない部分の隔壁層が除去されながら、エッチング保護膜が残っていた形態に一定の形状の隔壁が形成される。
【００３７】
前記隔壁が形成された後、前記隔壁の上部に残っているエッチング保護膜を除去し、焼成して隔壁を製造することができる。前記エッチング保護膜の除去及び焼成段階は広く知られているために本発明では詳細に説明しない。
【００３８】
前記隔壁の製造方法は多様な線幅の隔壁を形成するのに適している。特に、微細な線幅の隔壁を形成するのに適しており、好ましくは３０乃至５０μmの線幅を持つプラズマディスプレイパネル用隔壁の製造に適している。
【００３９】
以下、本発明の好ましい実施例を記載する。但し、下記の実施例は本発明の好ましい一実施例に過ぎず、本発明が下記の実施例に限られるわけではない。
【００４０】
[実施例]
実施例１
母ガラス粉末（パウダーセラミック:DGC-５６２S(株)大州電子材料パウダー）７０重量部、エチルセルロース（EC）１重量部及びテキサノール２２重量部を混合して母ガラスを十分に分散させた後、エチレンオキシド付加型トリメチルプロパントリアクリレート（TMP(EO)３TA）５重量部、光重合開始剤である２-ベンジル-２-（ジメチルアミノ）-１-[-４-（４-モルホリニル）フェニル]-１-ブタノン（イルガキュア３６９、チバ・スペシャルティ・ケミカルズ製造）１重量部、ブチルカルビトールアセテート（BCA）１重量部を混合して隔壁形成用感光性ペースト組成物を製造した。
【００４１】
実施例２
母ガラス粉末（パウダーセラミック:DGC-５６２S(株)大州電子材料パウダー）７０重量部、エチルセルロース（EC）１重量部及びテキサノール２１重量部を混合して母ガラスを十分に分散させた後、トリメチルプロパントリアクリレート（TMP(EO)３TA）５重量部、光重合開始剤である２-ベンジル-２-（ジメチルアミノ）-１-[-４-（４-モルホリニル）フェニル]-１-ブタノン（イルガキュア３６９、チバ・スペシャルティ・ケミカルズ製造）２重量部、ブチルカルビトールアセテート（BCA）１重量部を混合して隔壁形成用感光性ペースト組成物を製造した。
【００４２】
実施例３
母ガラス粉末（パウダーセラミック:DGC-５６２S(株)大州電子材料パウダー）７０重量部、エチルセルロース（EC）１重量部及びテキサノール１９重量部を混合して母ガラスを十分に分散させた後、トリメチルプロパントリアクリレート（TMP(EO)３TA）７重量部、光重合開始剤である２-ベンジル-２-（ジメチルアミノ）-１-[-４-（４-モルホリニル）フェニル]-１-ブタノン（イルガキュア３６９、チバ・スペシャルティ・ケミカルズ製造）２重量部、ブチルカルビトールアセテート（BCA）１重量部を混合して隔壁形成用感光性ペースト組成物を製造した。
【００４３】
比較例１
母ガラス粉末（パウダーセラミック:DGC-５６２S(株)大州電子材料パウダー）７０重量部エチルセルロース（EC）２重量部及びテキサノール２８重量部を混合して隔壁形成用組成物を製造した。
【００４４】
前記実施例１乃至３及び比較例１によって製造された隔壁形成用組成物の組成を下記表１に整理した。
【００４５】
【表１】
2006154824.tif 000002
【００４６】
実験例１（隔壁層とエッチング保護膜の接着力評価）
前記実施例１乃至３及び比較例１によって製造された隔壁形成用組成物をガラス基板に１４０μmの厚さで塗布して隔壁層を形成した。前記隔壁層上に厚さ４０μmであるドライフィルムレジスト（DF-４０R、東進セミケム）を塗布し、１０５℃のホットロールでプレスした後、３００mJ/m２の光で全面露光してエッチング保護膜を形成させた。
【００４７】
前記エッチング保護膜を幅１．５cmの帯形態に切断した後、剥離荷重測定機（１６１６F、（株）アイコーエンジニアリング）を利用して前記帯形態のエッチング保護膜を剥離する剥離実験を行い、隔壁層とエッチング保護膜の接着力を比較評価した。前記実験結果は下記表２に整理した。下記表２に記載された接着力データは比較例１によって製造された隔壁形成用組成物の接着力を１００として示した相対値である。
【００４８】
【表２】
2006154824.tif 000003
【００４９】
前記表２に示したように、実施例１乃至３によって製造された隔壁形成用感光性ペースト組成物は有機物である感光性エッチング保護膜との接着力に優れたことが分かる。
【００５０】
実験例２（エッチング保護膜の耐エッチング性評価）
前記実施例１乃至３及び比較例１によって製造された隔壁形成用組成物をガラス基板に１４０μmの厚さで塗布して隔壁層を形成した。前記隔壁層上に厚さ４０μmであるドライフィルムレジスト（DF-４０R、東進セミケム）を塗布し、１０５℃のホットロールでプレスした後、３００mJ/m２の光で帯状形態のパターン露光及び現像を行ってパターニングされたエッチング保護膜を形成した。
【００５１】
前記隔壁層に対してサンドブラスト法でエッチングし帯状形態の隔壁を形成しており、この時に形成された隔壁上部基準の最小線幅とエッチング率を測定した。最小線幅とは隔壁上部のエッチング後に形成された隔壁の幅を意味し、エッチング時間はプラズマディスプレイパネルの隔壁が完全に形成されるまでの時間を意味する。前記測定結果を下記表３に整理した。
【００５２】
【表３】
2006154824.tif 000004
【００５３】
前記表３に示したように、比較例１によって製造されたプラズマディスプレイパネルの隔壁は最小線幅が大きい反面、実施例１乃至３によって製造されたプラズマディスプレイパネルの隔壁は最小線幅は小さくて比較例１の場合と類似なエッチング時間を示すことが分かる。
【００５４】
実験例３（エッチング保護膜の剥離特性評価）
前記実験例２によって製造された隔壁を４０℃のモノエタノールアミン５．０重量％水溶液に浸漬し、エッチング保護膜が剥離される時間と隔壁上に残っているエッチング保護膜の大きさを測定しており、その結果を下記表４に整理した。
【００５５】
下記表４において、剥離性の評価は次のような基準で評価した。
◎:無機物表面に感光性樹脂組成物残らない。
○:無機物表面に残っている感光性樹脂組成物が１．０μm以下の大きさで存在する。
△:無機物表面に残っている感光性樹脂組成物が１．０μm以上の大きさで存在する。
【００５６】
【表４】
2006154824.tif 000005
【００５７】
前記表４に示したように、本発明の実施例１乃至３によって製造された隔壁形成用組成物はエッチング後にエッチング保護膜の剥離特性に優れたことが分かる。
【００５８】
実験例４（隔壁形成用組成物の分散安定性評価）
前記実施例１乃至３及び比較例１によって製造された隔壁形成用感光性ペースト組成物を常温（２５℃±２。０℃）で一ヶ月間保管して分散状態の安定性を評価しており、その結果を表５に整理した。
【００５９】
下記表５において、分散安定性の評価は次のような基準で評価した。
◎:初期分散状態と同一。
△:母ガラス粉末の沈降発生。
×:隔壁形成用組成物のゲル化発生。
【００６０】
【表５】
2006154824.tif 000006
【００６１】
前記表５に示したように、本発明の実施例１乃至３によって製造された隔壁形成用組成物は保管安定性に優れたことが分かる。